(57)【特許請求の範囲】
【請求項１】
陰極と陽極との間に、少なくとも有機化合物からなる発光層を含む複数の発光ユニットを有する有機エレクトロルミネッセント素子であって、
前記赤色波長域に１つのピーク波長を有する赤色光を発する赤色燐光発光層と、前記緑色波長域に１つのピーク波長を有する緑色光を発する緑色燐光発光層とを含む第１の発光ユニットと、
前記青色波長域に２つのピーク波長を有する青色光を発する青色蛍光発光層と、前記緑色波長域に１つのピーク波長を有する緑色光を発する緑色蛍光発光層とを含む第２の発光ユニットとを有し、
前記第１の発光ユニットと前記第２の発光ユニットとが電荷発生層を挟んで積層された構造を有し、
前記第２の発光ユニットにおいて、前記青色蛍光発光層が前記陽極側に配置され、前記緑色蛍光発光層が前記陰極側に配置され、
前記第１の発光ユニット及び前記第２の発光ユニットが発光することで得られる白色光が、少なくとも３８０〜７８０ｎｍの波長域に亘って連続した発光スペクトルを有し、且つ、この発光スペクトルにおいて、６００〜７８０ｎｍの赤色波長域に１つのピーク波長と、４９０〜６００ｎｍの緑色波長域に２つのピーク波長と、３８０〜４９０ｎｍの青色波長域に２つのピーク波長とを有し、
前記白色光の発光色が、「ＪＩＳ Ｚ ９１１２」に規定される色度範囲のうち、白色(Ｗ)、温白色(ＷＷ)、電球色(Ｌ)の何れかであり、
前記白色光の平均演色評価数(Ｒａ)が、７０以上であり、且つ、特殊演色評価数のうち、Ｒ９が３０以上、Ｒ１２が６０以上、Ｒ１３及びＲ１５がそれぞれ７０以上であることを特徴とする有機エレクトロルミネッセント素子。
【請求項２】
前記赤色燐光発光層が発する赤色光と、前記緑色燐光発光層が発する緑色光とが、三重項励起子により得られ、
前記青色蛍光発光層が発する青色光が、三重項励起子の衝突融合により生成された一重項励起子により得られることを特徴とする請求項１に記載の有機エレクトロルミネッセント素子。
【請求項３】
前記白色光の発光色が、「ＪＩＳ Ｚ ９１１２」に規定される色度範囲のうち、温白色(ＷＷ)、電球色(Ｌ)の何れかであり、
前記赤色光のピーク波長の最大発光強度をＰＲとし、前記緑色光のピーク波長の最大発光強度をＰＧとし、前記青色光のピーク波長の最大発光強度をＰＢとしたときに、
ＰＧ／ＰＲ≦０．８５、
ＰＢ／ＰＲ≧０．１５
の関係を満足することを特徴とする請求項１又は２に記載の有機エレクトロルミネッセント素子。
【請求項４】
前記電荷発生層は、電子受容性物質と電子供与性物質とから構成される電気的絶縁層からなり、この電気的絶縁層の比抵抗が１．０×１０２Ω・ｃｍ以上であることを特徴とする請求項１〜３の何れか一項に記載の有機エレクトロルミネッセント素子。
【請求項５】
前記電気的絶縁層の比抵抗が１．０×１０５Ω・ｃｍ以上であることを特徴とする請求項４に記載の有機エレクトロルミネッセント素子。
【請求項６】
前記電荷発生層は、異なる物質の混合層からなり、その一成分が金属酸化物であり、この金属酸化物が酸化還元反応による電荷移動錯体を形成しており、
前記陰極と前記陽極との間に電圧を印加したときに、前記電荷移動錯体中の電荷が、それぞれ前記陰極側及び前記陽極側に向かって移動することにより、前記電荷発生層を挟んで前記陰極側に位置する一の発光ユニットに正孔を注入し、前記電荷発生層を挟んで前記陽極側に位置する他の発光ユニットに電子を注入することを特徴とする請求項１〜５の何れか一項に記載の有機エレクトロルミネッセント素子。
【請求項７】
前記電荷発生層は、前記電子受容性物質と前記電子供与性物質との積層体からなり、
前記陰極と前記陽極との間に電圧を印加したときに、前記電子受容性物質と前記電子供与性物質との界面において、これら電子受容性物質と電子供与性物質との間での電子移動を伴う反応により発生した電荷が、それぞれ前記陰極側及び前記陽極側に向かって移動することにより、前記電荷発生層を挟んで前記陰極側に位置する一の発光ユニットに正孔を注入し、前記電荷発生層を挟んで前記陽極側に位置する他の発光ユニットに電子を注入することを特徴とする請求項１〜５の何れか一項に記載の有機エレクトロルミネッセント素子。
【請求項８】
請求項１〜７の何れか一項に記載の有機エレクトロルミネッセント素子を備える照明装置。
【請求項９】
前記有機エレクトロルミネッセント素子の光取り出し面側に光学フィルムを備えることを特徴とする請求項８に記載の照明装置。
【請求項１０】
前記光学フィルム側から取り出される白色光が、少なくとも３８０〜７８０ｎｍの波長域に亘って連続した発光スペクトルを有し、且つ、この発光スペクトルにおいて、６００〜７８０ｎｍの赤色波長域に１つのピーク波長と、４９０〜６００ｎｍの緑色波長域に少なくとも１つのピーク波長と、３８０〜４９０ｎｍの青色波長域に２つのピーク波長とを有することを特徴とする請求項９に記載の照明装置。
【請求項１１】
前記光学フィルム側から取り出される白色光のＲａが７０以上であり、且つ、演色評価数のうち、Ｒ９が３０以上、Ｒ１２が６０以上、Ｒ１３及びＲ１５がそれぞれ７０以上であることを特徴とする請求項９又は１０に記載の照明装置。
【発明の詳細な説明】
【技術分野】
【０００１】
本発明は、有機エレクトロルミネッセント（ＥＬ）素子及び照明装置に関する。
【背景技術】
【０００２】
有機ＥＬ素子は、対向する陰極と陽極との間に有機化合物からなる発光層を有する自己発光型素子である。有機ＥＬ素子は、陰極と陽極との間に電圧を印加したときに、陰極側から発光層に注入された電子と、陽極側から発光層に注入された正孔（ホール）とが、発光層内で再結合することによって生じた励起子（エキシトン）により発光する。
【０００３】
イーストマンコダック社のＴａｎｇらは、有機ＥＬ素子の高効率化のため、キャリア輸送性の異なる有機化合物を積層し、電子及び正孔がそれぞれ陰極及び陽極よりバランス良く注入される構造を提案した。この構造によれば、陰極と陽極との間に挟み込まれた有機層の層厚を２０００Å以下としたときに、１０Ｖ以下の印加電圧で１０００ｃｄ／ｍ２の輝度が得られる。これにより、外部量子効率１％の実用化に十分な高輝度及び高効率を得るに至った（非特許文献１を参照。）。
【０００４】
また、Ｔａｎｇらの特許の中での記載によれば、陰極と陽極との間に挟み込まれた有機層全体の層厚を１μｍ以下とすることで、より低い印加電圧によって発光できるデバイスを提供できるとしている。好ましくは有機層の層厚を１０００Å〜５０００Åの範囲とすれば、２５Ｖ以下の印加電圧で発光を得るのに有用な電場（Ｖ／ｃｍ）を得られるとされている（特許文献１〜６を参照。）。
【０００５】
有機ＥＬ素子は、このようなＴａｎｇらが示した素子構造を基礎として発展してきた。また、有機ＥＬ素子の素子構造としては、少なくとも１層以上の発光層を含む発光ユニットを１つの単位とし、この発光ユニットを陰極と陽極との間で直列に接続し得るように複数積層したタンデム構造の有機ＥＬ素子が開発されている（特許文献７，８を参照。）。
【０００６】
上述したＴａｎｇらによる有機ＥＬ素子の構造では、低電圧であるにもかかわらず大電流を必要としていた。これに対して、タンデム構造の有機ＥＬ素子は、長寿命化や高輝度化、大面積での均一発光を実現可能とする技術として注目されている。
【０００７】
さらに、複数の発光ユニットの間に電気絶縁性の電荷発生層（ＣＧＬ）が配置されたマルチフォトンエミッション（ＭＰＥ）構造の有機ＥＬ素子が開発されている（特許文献９，１０を参照。）。このＭＰＥ構造の有機ＥＬ素子では、陰極と陽極との間に電圧を印加したときに、電荷移動錯体中の電荷が、それぞれ陰極側及び陽極側に向かって移動する。これにより、電荷発生層を挟んで陰極側に位置する一の発光ユニットに正孔を注入し、電荷発生層を挟んで陽極側に位置する他の発光ユニットに電子を注入するため、同じ電流量のまま複数の発光ユニットからの発光が同時に得られる。したがって、発光ユニットの個数倍相当の電流効率及び外部量子効率を得ることが可能である。
【０００８】
上述した有機ＥＬ素子は、高速度での発光の切り換えが可能であり、素子構造が簡単で薄型化が可能であるなどの特性を有している。有機ＥＬ素子は、このような優れた特性を活かして、例えば携帯電話や車載機器などの表示装置に応用されている。さらに、近年では、薄型面発光という特性を活かして、例えば液晶ディスプレイのバックライトや一般照明などの照明装置としても注目されている。
【０００９】
ところで、有機ＥＬ素子を照明装置に応用する場合は、広範囲に亘る色温度及び高い演色性を有した白色光を得る必要がある。有機ＥＬ素子で白色光を得る方法としては、補色の関係にある２色の発光材料、例えば青色発光層と黄色発光層とが発する光を混色して白色を得る方法や、赤色、青色、緑色の３つの発光層が発する光を混色して白色を得る方法などがある。その中でも、赤色、青色、緑色の３つの発光層が発する光を混色する方法が、演色性の高い白色光を得るのに適している（特許文献１１，１２を参照。）。
【００１０】
しかしながら、従来の有機ＥＬ素子では、広範囲に亘る色温度及び高い演色性を得る観点から、赤色、青色、緑色の３つの発光層が発光することで得られる白色光の発光スペクトルが必ずしも十分に制御されたものとは言えなかった。すなわち、従来の有機ＥＬ素子は、照明装置の光源として必ずしも充分な性能を有するものではなかった。
【先行技術文献】
【特許文献】
【００１１】
【特許文献１】特開昭５９−１９４３９３号公報
【特許文献２】特開昭６３−２６４６９２号公報
【特許文献３】特開平２−１５５９５号公報
【特許文献４】米国特許第４，５３９，５０７号明細書
【特許文献５】米国特許第４，７６９，２９２号明細書
【特許文献６】米国特許第４，８８５，２１１号明細書
【特許文献７】特開平１１−３２９７４８号公報
【特許文献８】特開２００３−４５６７６号公報
【特許文献９】特開２００３−２７２８６０号公報
【特許文献１０】特開２００６−２４７９１号公報
【特許文献１１】特開２００６−２８７１５４号公報
【特許文献１２】特開２００９−２２４２７４号公報
【非特許文献】
【００１２】
【非特許文献１】Ａｐｐｌ．Ｐｈｙｓ．Ｌｅｔｔ．，５１，９１３（１９８７）．
【発明の概要】
【発明が解決しようとする課題】
【００１３】
本発明は、このような従来の事情に鑑みて提案されたものであり、広範囲に亘る色温度及び高い演色性を有した白色光を得ることによって、特に照明装置の光源に用いて好適な有機エレクトロルミネッセント素子、並びに、そのような有機エレクトロルミネッセント素子を備えた照明装置を提供することを目的とする。
【課題を解決するための手段】
【００１４】
上記目的を達成するために、本発明は以下の手段を提供する。
（１）  陰極と陽極との間に、少なくとも有機化合物からなる発光層を含む複数の発光ユニットを有する有機エレクトロルミネッセント素子であって、
前記赤色波長域に１つのピーク波長を有する赤色光を発する赤色燐光発光層と、前記緑色波長域に１つのピーク波長を有する緑色光を発する緑色燐光発光層とを含む第１の発光ユニットと、
前記青色波長域に２つのピーク波長を有する青色光を発する青色蛍光発光層と、前記緑色波長域に１つのピーク波長を有する緑色光を発する緑色蛍光発光層とを含む第２の発光ユニットとを有し、
前記第１の発光ユニットと前記第２の発光ユニットとが電荷発生層を挟んで積層された構造を有し、
前記第２の発光ユニットにおいて、前記青色蛍光発光層が前記陽極側に配置され、前記緑色蛍光発光層が前記陰極側に配置され、
前記第１の発光ユニット及び前記第２の発光ユニットが発光することで得られる白色光が、少なくとも３８０〜７８０ｎｍの波長域に亘って連続した発光スペクトルを有し、且つ、この発光スペクトルにおいて、６００〜７８０ｎｍの赤色波長域に１つのピーク波長と、４９０〜６００ｎｍの緑色波長域に２つのピーク波長と、３８０〜４９０ｎｍの青色波長域に２つのピーク波長とを有し、
前記白色光の発光色が、「ＪＩＳ Ｚ ９１１２」に規定される色度範囲のうち、白色(Ｗ)、温白色(ＷＷ)、電球色(Ｌ)の何れかであり、
前記白色光の平均演色評価数(Ｒａ)が、７０以上であり、且つ、特殊演色評価数のうち、Ｒ９が３０以上、Ｒ１２が６０以上、Ｒ１３及びＲ１５がそれぞれ７０以上であることを特徴とする有機エレクトロルミネッセント素子。
（２）  前記赤色燐光発光層が発する赤色光と、前記緑色燐光発光層が発する緑色光とが、三重項励起子により得られ、
前記青色蛍光発光層が発する青色光が、三重項励起子の衝突融合により生成された一重項励起子により得られることを特徴とする前記（１）に記載の有機エレクトロルミネッセント素子。
（３）  前記白色光の発光色が、「ＪＩＳ Ｚ ９１１２」に規定される色度範囲のうち、温白色(ＷＷ)、電球色(Ｌ)の何れかであり、
前記赤色光のピーク波長の最大発光強度をＰＲとし、前記緑色光のピーク波長の最大発光強度をＰＧとし、前記青色光のピーク波長の最大発光強度をＰＢとしたときに、
ＰＧ／ＰＲ≦０．８５、
ＰＢ／ＰＲ≧０．１５
の関係を満足することを特徴とする前記（１）又は（２）に記載の有機エレクトロルミネッセント素子。
（４）  前記電荷発生層は、電子受容性物質と電子供与性物質とから構成される電気的絶縁層からなり、この電気的絶縁層の比抵抗が１．０×１０２Ω・ｃｍ以上であることを特徴とする前記（１）〜（３）の何れか一項に記載の有機エレクトロルミネッセント素子。
（５）  前記電気的絶縁層の比抵抗が１．０×１０５Ω・ｃｍ以上であることを特徴とする前記（４）に記載の有機エレクトロルミネッセント素子。
（６）  前記電荷発生層は、異なる物質の混合層からなり、その一成分が金属酸化物であり、この金属酸化物が酸化還元反応による電荷移動錯体を形成しており、
前記陰極と前記陽極との間に電圧を印加したときに、前記電荷移動錯体中の電荷が、それぞれ前記陰極側及び前記陽極側に向かって移動することにより、前記電荷発生層を挟んで前記陰極側に位置する一の発光ユニットに正孔を注入し、前記電荷発生層を挟んで前記陽極側に位置する他の発光ユニットに電子を注入することを特徴とする前記（１）〜（５）の何れか一項に記載の有機エレクトロルミネッセント素子。
（７）  前記電荷発生層は、前記電子受容性物質と前記電子供与性物質との積層体からなり、
前記陰極と前記陽極との間に電圧を印加したときに、前記電子受容性物質と前記電子供与性物質との界面において、これら電子受容性物質と電子供与性物質との間での電子移動を伴う反応により発生した電荷が、それぞれ前記陰極側及び前記陽極側に向かって移動することにより、前記電荷発生層を挟んで前記陰極側に位置する一の発光ユニットに正孔を注入し、前記電荷発生層を挟んで前記陽極側に位置する他の発光ユニットに電子を注入することを特徴とする前記（１）〜（５）の何れか一項に記載の有機エレクトロルミネッセント素子。
（８）  前記（１）〜（７）の何れか一項に記載の有機エレクトロルミネッセント素子を備える照明装置。
（９）  前記有機エレクトロルミネッセント素子の光取り出し面側に光学フィルムを備えることを特徴とする前記（８）に記載の照明装置。
（１０）  前記光学フィルム側から取り出される白色光が、少なくとも３８０〜７８０ｎｍの波長域に亘って連続した発光スペクトルを有し、且つ、この発光スペクトルにおいて、６００〜７８０ｎｍの赤色波長域に１つのピーク波長と、４９０〜６００ｎｍの緑色波長域に少なくとも１つのピーク波長と、３８０〜４９０ｎｍの青色波長域に２つのピーク波長とを有することを特徴とする前記（９）に記載の照明装置。
（１１）  前記光学フィルム側から取り出される白色光のＲａが７０以上であり、且つ、演色評価数のうち、Ｒ９が３０以上、Ｒ１２が６０以上、Ｒ１３及びＲ１５がそれぞれ７０以上であることを特徴とする前記（９）又は（１０）に記載の照明装置。
【発明の効果】
【００１５】
以上のように、本発明によれば、広範囲に亘る色温度及び高い演色性を有した白色光が得られる有機エレクトロルミネッセント素子、並びに、そのような有機エレクトロルミネッセント素子を備えた照明装置を提供することが可能である。
【図面の簡単な説明】
【００１６】
【図１】図１は、本発明を適用した有機ＥＬ素子により得られる白色光の発光スペクトルの一例を示すグラフである。
【図２】図２は、本発明を適用した有機ＥＬ素子の素子構造の一例を示す断面図である。
【図３】図３は、本発明を適用した照明装置の光学フィルムを用いた場合に得られる白色光の発光スペクトルの一例を示すグラフである。
【図４】図４は、実施例１の有機ＥＬ素子の素子構造を示す断面図である。
【図５】図５は、実施例１の有機ＥＬ素子の光学フィルムがない場合の評価結果を示す図である。
【図６】図６は、実施例１の有機ＥＬ素子の光学フィルムがある場合の評価結果を示す図である。
【図７】図７は、実施例２の有機ＥＬ素子の素子構造を示す断面図である。
【図８】図８は、実施例２の有機ＥＬ素子の光学フィルムがない場合の評価結果を示す図である。
【図９】図９は、実施例２の有機ＥＬ素子の光学フィルムがある場合の評価結果を示す図である。
【図１０】図１０は、実施例３の有機ＥＬ素子の素子構造を示す断面図である。
【図１１】図１１は、実施例３の有機ＥＬ素子の光学フィルムがない場合の評価結果を示す図である。
【図１２】図１２は、実施例３の有機ＥＬ素子の光学フィルムがある場合の評価結果を示す図である。
【図１３】図１３は、実施例４の有機ＥＬ素子の素子構造を示す断面図である。
【図１４】図１４は、実施例４の有機ＥＬ素子の光学フィルムがない場合の評価結果を示す図である。
【図１５】図１５は、実施例４の有機ＥＬ素子の光学フィルムがある場合の評価結果を示す図である。
【図１６】図１６は、実施例５の有機ＥＬ素子の素子構造を示す断面図である。
【図１７】図１７は、実施例５の有機ＥＬ素子の光学フィルムがない場合の評価結果を示す図である。
【図１８】図１８は、実施例５の有機ＥＬ素子の光学フィルムがある場合の評価結果を示す図である。
【発明を実施するための形態】
【００１７】
以下、本発明を適用した有機エレクトロルミネッセント（ＥＬ）素子及び照明装置について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。また、以下の説明において例示される材料、寸法等は一例であって、本発明はそれらに必ずしも限定されるものではなく、その要旨を変更しない範囲で適宜変更して実施することが可能である。
【００１８】
本発明を適用した有機ＥＬ素子は、陰極と陽極との間に、少なくとも有機化合物からなる発光層を含む複数の発光ユニットを有し、これら複数の発光ユニットが発光することで得られる白色光が、少なくとも３８０〜７８０ｎｍの波長域に亘って連続した発光スペクトルを有し、且つ、この発光スペクトルにおいて、６００〜７８０ｎｍの赤色波長域に１つのピーク波長と、４９０〜６００ｎｍの緑色波長域に少なくとも１つ又は２つのピーク波長と、３８０〜４９０ｎｍの青色波長域に２つのピーク波長とを有することを特徴とする。
【００１９】
図１は、本発明を適用した有機ＥＬ素子により得られる白色光の発光スペクトルＳの一例を示すグラフである。具体的に、この有機ＥＬ素子により得られる白色光は、図１に示すように、いわゆる可視光として、少なくとも３８０〜７８０ｎｍの波長域に亘って連続した発光スペクトルＳを有している。
【００２０】
また、この発光スペクトルＳは、６００〜７８０ｎｍの赤色波長域Ｒに１つのピーク波長ｐ１と、４９０〜６００ｎｍの緑色波長域Ｇに２つのピーク波長ｐＸ，ｐＹと、３８０〜４９０ｎｍの青色波長域Ｂに２つのピーク波長ｐ３，ｐ４とを有している。
【００２１】
これにより、本発明を適用した有機ＥＬ素子では、広範囲に亘る色温度及び高い演色性を有した白色光を得ることが可能である。具体的に、この有機ＥＬ素子では、「ＪＩＳ Ｚ ９１１２」に規定される色度範囲のうち、白色(Ｗ)、温白色(ＷＷ)、電球色(Ｌ)の何れかの光色に該当した白色光を得ることが可能である。また、この有機ＥＬ素子では、平均演色評価数(Ｒａ)が７０以上（より好ましくは８０以上）であり、且つ、特殊演色評価数のうち、Ｒ９が３０以上、Ｒ１２が６０以上、Ｒ１３及びＲ１５がそれぞれ７０以上である白色光を得ることが可能である。
【００２２】
また、白色光の発光色が温白色(ＷＷ)、電球色(Ｌ)の何れかである場合には、赤色光のピーク波長の最大発光強度をＰＲとし、緑色光のピーク波長の最大発光強度をＰＧとし、青色光のピーク波長の最大発光強度をＰＢとしたときに、以下の関係を満足することが好ましい。
ＰＧ／ＰＲ≦０．８５、
ＰＢ／ＰＲ≧０．１５
【００２３】
これら２つの関係式を満足することによって、温白色(ＷＷ)及び電球色(Ｌ)の何れかの光色の色度範囲内の全ての領域に含まれる、いかなる白色光を得ることが可能であり、且つ、高い演色性を得ることが可能である。
【００２４】
本発明では、このような広範囲に亘る色温度及び高い演色性を有した白色光が得られる有機ＥＬ素子を、例えば液晶ディスプレイのバックライトや一般照明などの照明装置の光源として好適に用いることが可能である。すなわち、本発明を適用した有機ＥＬ素子を備える照明装置では、広範囲に亘る色温度及び高い演色性を有した白色光による照明が可能である。また、本発明では、この有機ＥＬ素子を照明装置の光源に限定されることなく、様々な用途に用いることが可能である。
【００２５】
本発明を適用した有機ＥＬ素子は、上述した広範囲に亘る色温度及び高い演色性を有した白色光（発光スペクトルＳ）を得るための素子構造として、例えば図２に示すように、陰極１と陽極２との間で、赤色波長域Ｒに１つのピーク波長ｐ１を有する赤色光を発する赤色燐光発光層と、緑色波長域Ｇの長波長側に１つのピーク波長ｐＸを有する緑色光を発する緑色燐光発光層とを含む第１の発光ユニット２１と、青色波長域Ｂに２つのピーク波長ｐ３，ｐ４を有する青色光を発する青色蛍光発光層と、緑色波長域Ｇの短波長側に１つのピーク波長ｐＹを有する緑色光を発する緑色蛍光発光層とを含む第２の発光ユニット２２とを積層した構造（タンデム構造）とすることが好ましい。
【００２６】
また、第２の発光ユニット２２では、緑色蛍光発光層が陰極１側に配置され、青色蛍光発光層が陽極２側に配置されていることが好ましい。
【００２７】
異なる色を発する発光層を積層する場合、エネルギーのより高い発光色を発する発光層（ここでは、青色蛍光発光層に該当する。）を陽極側、すなわち、光取出し側に配置することで、両発光層から発する光を外部に効率よく取り出すことが可能となる。一方、緑色蛍光発光層を陽極側に配置すると、青色蛍光発光層から発する青色光の一部が緑色蛍光発光層に吸収されてしまうため、外部に取り出せる青色光の量は減少し、その結果、効率の低下につながってしまう。
【００２８】
また、本発明を適用した有機ＥＬ素子では、赤色燐光発光層が発する赤色光と、緑色燐光発光層が発する緑色光とが、三重項励起子により得られ、青色蛍光発光層が発する青色光が、三重項励起子の衝突融合により生成された一重項励起子により得られることが好ましい。
【００２９】
赤色光及び緑色光については、三重項励起子から得ることで高効率化が可能となる。一方、青色光についても、三重項励起子から得ることが望ましいものの、実用的な材料が存在しない現状から、効率の点で不利となる。このため、青色光については、実用的な一重項励起子からの発光を利用することとし、その中でも、通常は発光に寄与しない三重項励起子の衝突融合で生成された一重項励起子により青色光を得ることで、青色光においても高効率化が可能となる。
【００３０】
さらに、本発明を適用した有機ＥＬ素子は、これら第１及び第２の発光ユニット２１，２２が電荷発生層（ＣＧＬ）３１を挟んで積層された構造（ＭＰＥ構造）を有することが好ましい。
【００３１】
陰極１には、一般的に仕事関数の小さい金属又はその合金、金属酸化物等を用いることが好ましい。具体的には、例えば、Ｌｉ等のアルカリ金属、Ｍｇ、Ｃａ等のアルカリ土類金属、Ｅｕ等の希土類金属などの金属単体、若しくは、これらの金属とＡｌ、Ａｇ、Ｉｎ等を含む合金などを用いることができる。
【００３２】
また、例えば「特開平１０−２７０１７１号公報」や「特開２００１−１０２１７５号公報」に開示されるように、陰極１と有機層との界面に金属ドーピングされた有機層を用いた構成であってもよい。この場合、陰極１に導電性材料を用いればよく、その仕事関数等の性質は別段、制限とはならない。
【００３３】
また、例えば「特開平１１−２３３２６２号公報」や「特開２０００−１８２７７４号公報」に開示されるように、陰極１に接する有機層をアルカリ金属イオン、アルカリ土類金属イオン、希土類金属イオンのうち少なくとも１種以上を含有する有機金属錯体化合物により構成してもよい。この場合、有機金属錯体化合物中に含有される金属イオンを真空中で金属に還元し得る金属、例えば、Ａｌ、Ｚｒ、Ｔｉ、Ｓｉなどの（熱還元性）金属、若しくはこれらの金属を含有する合金を陰極１に用いることができる。この中でも特に、配線電極として一般に広く使用されているＡｌが、蒸着の容易さ、光反射率の高さ、化学的安定性等の観点から用いて好ましい。
【００３４】
陽極２には、特に材料の制限はなく、この陽極２側から光を取り出す場合は、例えば、ＩＴＯ（インジウム・すず酸化物）、ＩＺＯ（インジウム・亜鉛酸化物）などの透明導電材料を使用することができる。
【００３５】
また、例えば「特開２００２−３３２５６７号公報」に開示された手法を用いて、有機膜に損傷の無いようなスパッタリング法によってＩＴＯの成膜を行う場合は、上記「特開平１０−２７０１７１号公報」に開示されている金属ドーピングされた有機層を電子注入層に用いることで、上述したＩＴＯやＩＺＯなどの透明導電材料を陰極１に使用することもできる。
【００３６】
したがって、陰極１及び陽極２の両方を透明にして（第１及び第２の発光ユニット（有機膜）２１，２２や電荷発生層３１も同様に透明であるから）、透明な有機ＥＬ素子を作製することが可能である。また、一般的な有機ＥＬ素子の場合とは逆に、陽極２を金属材料、陰極１に透明導電材料を用いることで、陰極１側から光を取り出すことも可能である。また、成膜順序に関しては必ずしも陽極２側から始める必要はなく、陰極１側から成膜を始めてもよい。
【００３７】
第１及び第２の発光ユニット２１，２２は、従来公知の有機ＥＬ素子と同様に種々の構造を採用することができ、少なくとも有機化合物からなる発光層を含むものであれば、如何なる積層構造を有していてもよい。例えば、発光層の陰極１側に、電子輸送層や電子注入層等を配置する一方、発光層の陽極２側に、正孔輸送層や正孔注入層等を配置することが可能である。
【００３８】
電子輸送層は、従来公知の電子輸送性物質を用いて形成すればよく、一般に有機ＥＬ素子に用いられる電子輸送性物質のなかでも良好な電子輸送性を有することに加え、キャリアバランスの整合を図るためには、ホールブロックの機能を有していることが望ましい。具体的には、ＨＯＭＯ（Ｈｉｇｈｅｓｔ  Ｏｃｃｕｐｉｅｄ  Ｍｏｌｅｃｕｌａｒ  Ｏｒｂｉｔａｌ）の値が６．０ｅＶ以上の準位を有する電子輸送性物質を用いるのが好ましい。電子注入層は、陰極１若しくは電荷発生層３１から電子の注入効率を向上させるために、陰極１と電子輸送層との間、若しくは電荷発生層３１と陽極２側に位置する電子輸送層との間に挿入するものであり、一般的には、電子輸送層と同様な性質を有する電子輸送性物質が使用される。電子輸送層と電子注入層をまとめて、電子輸送層と呼ぶ場合もある。
【００３９】
正孔輸送層は、従来公知の正孔輸送性物質を用いて形成すればよく、特に制限はないが、例えばＨＯＭＯが５．７ｅＶより小さく、正孔輸送性、即ち電子供与性を有する有機化合物（電子供与性物質）を用いるのが好ましい。正孔注入層は、陽極２若しくは電荷発生層３１から正孔の注入効率を向上させるために、陽極２と正孔輸送層との間、若しくは電荷発生層３１と陰極１側に位置する正孔輸送層との間に挿入するものであり、一般的には、正孔輸送層と同様な性質を有する電子供与性物質が使用される。正孔輸送層と正孔注入層をまとめて、正孔輸送層と呼ぶ場合もある。
【００４０】
第１及び第２の発光ユニット２１，２２を構成する各層の成膜方法については、例えば真空蒸着法やスピンコート法などを用いることができる。また、上述した電子輸送層、電子注入層、正孔輸送層、正孔注入層などに用いられる材料についても、従来公知のものを使用することが可能である。
【００４１】
第１及び第２の発光ユニット２１，２２を構成する赤色、緑色、青色の各発光層は、有機化合物として、通常は主成分であるホスト材料と、少量成分であるゲスト材料とを含み、赤色、緑色、青色の発光は、特にゲスト材料の性質に起因する。
【００４２】
ゲスト材料は、ドーパント材料とも呼ばれ、このゲスト材料に蛍光発光を利用するものは、通常、蛍光発光材料と呼ばれており、この蛍光発光材料で構成される発光層のことを蛍光発光層と呼ぶ。一方、ゲスト材料に燐光発光を利用するものは、通常、燐光発光材料と呼ばれており、この燐光発光材料で構成される発光層のことを燐光発光層と呼ぶ。
【００４３】
このうち、燐光発光層では、電子と正孔の再結合により生じた７５％の三重項励起子に加え、一重項励起子からのエネルギー移動により生成した２５％分の三重項励起子も利用できるため、理論上は、１００％の内部量子効率が得られる。すなわち、電子と正孔の再結合により生じた励起子が、発光層内で熱失括等を生じることなく光に変換される。実際に、イリジウムや白金等の重原子を含む有機金属錯体では、素子構造の最適化等によって１００％に近い内部量子効率を達成している。
【００４４】
燐光発光層のゲスト材料としては、特に制限されるものではなく、例えば、赤色燐光発光層としては、Ｉｒ（ｐｉｑ）３やＩｒ（ｂｔｐｙ）３等の赤色燐光発光材料を用いることができる。また、具体的な赤色燐光発光材料としては、例えば、シグマアルドリッチ社製の６８８１１８−２５０ＭＧや６８０８７７−２５０ＭＧ等を使用することができる。
【００４５】
一方、緑色燐光発光層としては、Ｉｒ（ｐｐｙ）３等の緑色燐光発光材料を用いることができる。また、具体的な緑色燐光発光材料としては、例えば、シグマアルドリッチ社製の６９４９２４−２５０ＭＧ等を使用することができる。
【００４６】
赤色燐光発光層及び緑色燐光発光層のホスト材料としては、電子輸送性の材料、ホール輸送性の材料、又は両者を混合したものなどを使用することができる。具体的には、例えば、４,４’−ビスカルバゾリルビフェニル（ＣＢＰ）や、２,９−ジメチル−４,７−ジフェニル−９,１０−フェナントロリン（ＢＣＰ）等を用いることができる。
【００４７】
一方、緑色蛍光発光層のホスト材料としては、Ａｌｑ等を用いることができる。また、緑色蛍光発光層のゲスト材料としては、クマリン６等を用いることができる。
【００４８】
一方、青色蛍光発光層のホスト材料及びゲスト材料については、例えば「国際公開第２０１２／０５３２１６号」の段落［００５２］〜［００６１］に記載される青色蛍光発光材料を用いることができる。また、ゲスト材料としては、例えば、スチリルアミン化合物、フルオランテン化合物、アミノピレン化合物、ホウ素錯体等を用いることができる。
【００４９】
本発明では、素子寿命の向上、並びに高演色性の実現などの観点から、青色発光層のゲスト材料については、青色蛍光発光材料を用いることが好ましい。一方、青色蛍光発光層の代わりに、青色燐光発光層を用いる場合は、Ｉｒ（Ｆｐｐｙ）３等の青色燐光発光材料を用いることができる。また、具体的な燐光発光材料としては、例えば、シグマアルドリッチ社製の６８２５９４−２５０ＭＧ等を挙げることができる。
【００５０】
ところで、本発明では、上記青色蛍光発光層が発する青色光が２つのピーク波長ｐ３，ｐ４を有している。ある波長域に複数のピーク波長を有する発光材料は一般に存在するものの、通常はディスプレイ等の表示装置への適用を考えた場合、その色純度を向上させるため、１つのピーク波長を強調するように素子構造を設計する手法が用いられている。具体的には、光の干渉を利用して、ある波長で発光強度が極大となるように膜厚を設定する方法である。一方、本発明は、主に照明装置への適用を意図している。この場合、広範囲に亘る色温度及び高い演色性を有した白色光を得るためには、青色波長域でのピーク波長が単一とならないように干渉設計することが好ましい。
【００５１】
電荷発生層３１は、電子受容性物質と電子供与性物質とから構成される電気的絶縁層からなり、この電気的絶縁層の比抵抗が１．０×１０２Ω・ｃｍ以上であることが好ましく、より好ましくは１．０×１０５Ω・ｃｍ以上である。
【００５２】
また、電荷発生層３１は、異なる物質の混合層からなり、その一成分が金属酸化物であり、この金属酸化物が酸化還元反応による電荷移動錯体を形成しているものであってもよい。この場合、陰極１と陽極２との間に電圧を印加したときに、電荷移動錯体中の電荷が、それぞれ陰極１側及び陽極２側に向かって移動することにより、電荷発生層３１を挟んで陰極１側に位置する一の発光ユニット（第１の発光ユニット２１又は第２の発光ユニット２２）に正孔を注入し、電荷発生層３１を挟んで陽極２側に位置する他の発光ユニット（第２の発光ユニット２２又は第１の発光ユニット２１）に電子を注入する。これにより、同じ電流量のまま第１及び第２の発光ユニット２１，２２からの発光が同時に得られるため、これら発光ユニット２１，２２の個数倍相当の電流効率及び外部量子効率を得ることが可能である。
【００５３】
電荷発生層３１は、電子受容性物質と電子供与性物質との積層体からなるものであってもよい。この場合、陰極１と陽極２との間に電圧を印加したときに、電子受容性物質と電子供与性物質との界面において、これら電子受容性物質と電子供与性物質との間での電子移動を伴う反応により発生した電荷が、それぞれ陰極１側及び陽極２側に向かって移動することにより、電荷発生層３１を挟んで陰極１側に位置する一の発光ユニット（第１の発光ユニット２１又は第２の発光ユニット２２）に正孔を注入し、電荷発生層３１を挟んで陽極２側に位置する他の発光ユニット（第２の発光ユニット２２又は第１の発光ユニット２１）に電子を注入する。これにより、同じ電流量のまま第１及び第２の発光ユニット２１，２２からの発光が同時に得られるため、これら発光ユニット２１，２２の個数倍相当の電流効率及び外部量子効率を得ることが可能である。
【００５４】
このような電荷発生層３１を構成する具体的な材料については、例えば、上記特許文献９に記載される材料を用いることができ、その中でも段落［００１９］〜［００２１］に記載の材料を好適に用いることができる。さらに、「国際公開第２０１０／１１３４９３号」の段落［００２３］〜［００２６］に記載の材料を用いることができ、その中でも特に、段落［００５９］に記載される強電子受容性物質（ＨＡＴＣＮ６）は、近年、電荷発生層３１によく使用される材料である。
【００５５】
本発明を適用した照明装置では、上記有機ＥＬ素子の光取り出し面側に、効率及び輝度を向上させると共に、演色性を維持させるための光学フィルムを備えた構成とすることが可能である。
【００５６】
通常、演色性は、平均演色評価数（Ｒａ）で評価されることが多く、この平均演色評価数（Ｒａ）は、８種類の演色評価数（Ｒ１〜Ｒ８）の平均値で表されるものである。また、それ以外にも、赤色の色再現性を評価するＲ９や、青色の色再現性を評価するＲ１２、西洋人の肌の色の再現性を評価するＲ１３、日本人の肌の色の再現性を評価するＲ１５などの７種類の演色評価数がある。
【００５７】
図３は、光学フィルムを用いた場合に得られる白色光の発光スペクトルＳ’の一例を示すグラフである。具体的に、光学フィルムを用いた場合に得られる白色光は、図３に示すように、少なくとも３８０〜７８０ｎｍの波長域に亘って連続した発光スペクトルＳ’を有している。
【００５８】
また、この発光スペクトルＳ’は、６００〜７８０ｎｍの赤色波長域に１つのピーク波長ｐ１と、４９０〜６００ｎｍの緑色波長域に少なくとも１つのピーク波長ｐＸ’と、３８０〜４９０ｎｍの青色波長域に２つのピーク波長ｐ３，ｐ４とを有している。
【００５９】
これにより、本発明を適用した照明装置では、広範囲に亘る色温度及び高い演色性を有した白色光を得ることが可能である。具体的に、この照明装置では、Ｒａが７０以上（より好ましくは８０以上）であり、且つ、特殊演色評価数のうち、Ｒ９が３０以上、Ｒ１２が６０以上、Ｒ１３及びＲ１５がそれぞれ７０以上である白色光を得ることが可能である。
【００６０】
また、有機ＥＬ素子は、空気よりも屈折率の高い（屈折率１．６〜２．１程度）発光層の内部で発光し、この発光層が発する光のうち１５〜２０％程度の光しか取り出せないことが一般的に言われている。これは、臨界角以上の角度で界面に入射する光は全反射を起こし、素子外部に取り出すことができないことや、透明電極ないし発光層と透明基板との間で光が全反射を起こし、光が透明電極ないし発光層を導波し、結果として光が素子側面方向に逃げるためである。
【００６１】
この光の取り出しの効率を向上させる手法としては、例えば、透明基板の表面に凹凸を形成し、透明基板と空気界面での全反射を防ぐ方法（例えば、「米国特許第４，７７４，４３５号明細書」を参照。）。基板に集光性を持たせることにより効率を向上させる方法（例えば、「特開昭６３−３１４７９５号公報」を参照。）。素子の側面等に反射面を形成する方法（例えば、「特開平１−２２０３９４号公報」を参照。）。基板と発光体の間に中間の屈折率を持つ平坦層を導入し、反射防止膜を形成する方法（例えば、「特開昭６２−１７２６９１号公報」を参照。）。基板と発光体の間に基板よりも低屈折率を持つ平坦層を導入する方法（例えば、「特開２００１−２０２８２７号公報」を参照。）。基板、透明電極層や発光層の何れかの層間（含む、基板と外界間）に回折格子を形成する方法（例えば、「特開平１１−２８３７５１号公報」を参照。）などがある。
【００６２】
なお、照明装置では、上述した演色性の向上を図るために、上記光学フィルムの表面に更にマイクロレンズアレイ等を設けた構造としたり、集光シートと組み合わせることにより、特定方向、例えば、素子発光面に対し正面方向に集光することにより、特定方向上の輝度を高めたりすることが可能である。さらに、有機ＥＬ素子からの光放射角を制御するために、光拡散フィルムを集光シートと併用して用いてもよい。このような光拡散フィルムとしては、例えば、きもと社製の光拡散フィルム（ライトアップ）などを用いることができる。
【００６３】
なお、本発明は、上記実施形態のものに必ずしも限定されるものではなく、本発明の趣旨を逸脱しない範囲において種々の変更を加えることが可能である。
具体的に、本発明を適用した有機ＥＬ素子は、上述した図１に示す広範囲に亘る色温度及び高い演色性を有した白色光（発光スペクトルＳ）を得るための素子構造として、上記図２に示す素子構造を好適に採用するものであるが、このような素子構造に必ずしも制限されるものではない。すなわち、本発明を適用した有機ＥＬ素子の素子構造としては、上述した図１に示す広範囲に亘る色温度及び高い演色性を有した白色光（発光スペクトルＳ）が得られるものであればよく、それに合わせて様々な素子構造や材料等を採用することが可能である。
【実施例】
【００６４】
以下、実施例により本発明の効果をより明らかなものとする。なお、本発明は、以下の実施例に限定されるものではなく、その要旨を変更しない範囲で適宜変更して実施することができる。
【００６５】
（実施例１）
実施例１では、図４に示す素子構造を有する有機ＥＬ素子を作製した。具体的には、先ず、厚み１５０ｎｍ、幅２ｍｍ、シート抵抗約１０Ω／□のＩＴＯ膜が成膜された、厚さ０．７ｍｍのソーダライムガラス基板を用意した。そして、この基板を、中性洗剤、イオン交換水、アセトン、イソプロピルアルコールで各５分間の超音波洗浄した後、スピン乾燥し、更にＵＶ／Ｏ３処理を施した。
【００６６】
次に、真空蒸着装置内の蒸着用るつぼ（タンタル製又はアルミナ製）の各々に、図４に示す各層の構成材料を充填した。そして、上記基板を真空蒸着装置にセットし、真空度１×１０−４Ｐａ以下の減圧雰囲気下で、蒸着用るつぼに通電して加熱し、各層を蒸着速度０．１ｎｍ／秒の蒸着速度で所定の膜厚で蒸着した。また、発光層など２つ以上の材料からなる層は、所定の混合比で形成されるように、蒸着用るつぼに通電を行い共蒸着した。また、陰極は１ｎｍ／秒の蒸着速度で所定の膜厚で蒸着した。
【００６７】
以上のようにして作製した有機ＥＬ素子に、電源（ＫＥＩＴＨＬＥＹ２４２５）を接続し、４ｍＡ／ｃｍ２の定電流を通電することで、この有機ＥＬ素子を発光させた。このとき、有機ＥＬ素子から正面方向に向けて発せられた光の発光スペクトルを、マルチチャネルアナライザー（浜松ホトニクス製ＰＭＡ−１１）により測定した。
【００６８】
そして、この測定結果に基づき、発光色をＣＩＥ表色系の色度座標で評価した。また、この色度座標に基づいて、発光色を「ＪＩＳ Ｚ ９１１２」に規定される光源色に区分した。また、「ＪＩＳ Ｚ ８７２５」の規定に基づき、黒体軌跡からの偏差ｄｕｖを導出した。さらに、発光色の平均演色評価数(Ｒａ)を、「ＪＩＳ Ｚ ８７２６」に規定される方法によって導出した。これらをまとめた評価結果を図５に示す。
【００６９】
また、光学フィルムを用いた場合に得られる白色光の発光スペクトルを、マルチチャネルアナライザー（浜松ホトニクス製ＰＭＡ−１１）により測定した。そして、この測定結果に基づき、発光色をＣＩＥ表色系の色度座標で評価した。また、この色度座標に基づいて、発光色を「ＪＩＳ Ｚ ９１１２」に規定される光源色に区分した。また、「ＪＩＳ Ｚ ８７２５」の規定に基づき、黒体軌跡からの偏差ｄｕｖを導出した。さらに、発光色の平均演色評価数(Ｒａ)を、「ＪＩＳ Ｚ ８７２６」に規定される方法によって導出した。これらをまとめた評価結果を図６に示す。
【００７０】
（実施例２）
実施例２では、上記実施例１と同様の作製方法を用いて、図７に示す素子構造を有する有機ＥＬ素子を作製した。そして、この実施例２の有機ＥＬ素子について、上記実施例１と同様の方法を用いて評価を行った。その評価結果を図８及び図９に示す。なお、図８は、光学フィルムがない場合の評価結果を示し、図９は、光学フィルムがある場合の評価結果を示す。
【００７１】
（実施例３）
実施例３では、上記実施例１と同様の作製方法を用いて、図１０に示す素子構造を有する有機ＥＬ素子を作製した。そして、この実施例３の有機ＥＬ素子について、上記実施例１と同様の方法を用いて評価を行った。その評価結果を図１１及び図１２に示す。なお、図１１は、光学フィルムがない場合の評価結果を示し、図１２は、光学フィルムがある場合の評価結果を示す。
【００７２】
（実施例４）
実施例４では、上記実施例１と同様の作製方法を用いて、図１３に示す素子構造を有する有機ＥＬ素子を作製した。そして、この実施例４の有機ＥＬ素子について、上記実施例１と同様の方法を用いて評価を行った。その評価結果を図１４及び図１５に示す。なお、図１４は、光学フィルムがない場合の評価結果を示し、図１５は、光学フィルムがある場合の評価結果を示す。
【００７３】
（実施例５）
実施例５では、上記実施例１と同様の作製方法を用いて、図１６に示す素子構造を有する有機ＥＬ素子を作製した。そして、この実施例５の有機ＥＬ素子について、上記実施例１と同様の方法を用いて評価を行った。その評価結果を図１７及び図１８に示す。なお、図１７は、光学フィルムがない場合の評価結果を示し、図１８は、光学フィルムがある場合の評価結果を示す。
【００７４】
上記各図の評価結果に示すように、実施例１〜５の有機ＥＬ素子では、何れも広範囲に亘る色温度及び高い演色性を有した白色光が得られた。したがって、このような本発明の有機ＥＬ素子を備える照明装置では、広範囲に亘る色温度及び高い演色性を有した白色光による照明が可能であることが明らかとなった。
【符号の説明】
【００７５】
１…陰極  ２…陽極  ２１…第１の発光ユニット  ２２…第２の発光ユニット  ３１…電荷発生層（ＣＧＬ）
Ｓ，Ｓ’…発光スペクトル  Ｒ…赤色波長域  Ｇ…緑色波長域  Ｂ…青色波長域  ｐ１，ｐＸ，ｐＹ，ｐＸ’，ｐ３，ｐ４…ピーク波長
【要約】
【課題】広範囲に亘る色温度及び高い演色性を有した白色光を得ることによって、特に照明装置の光源に用いて好適な有機エレクトロルミネッセント素子を提供する。
【解決手段】陰極と陽極との間に、少なくとも有機化合物からなる発光層を含む複数の発光ユニットを有する有機エレクトロルミネッセント素子であって、複数の発光ユニットが発光することで得られる白色光が、少なくとも３８０〜７８０ｎｍの波長域に亘って連続した発光スペクトルＳを有し、且つ、この発光スペクトルＳにおいて、６００〜７８０ｎｍの赤色波長域Ｒに１つのピーク波長ｐ１と、４９０〜６００ｎｍの緑色波長域Ｇに少なくとも１つ又は２つのピーク波長ｐＸ，ｐＹと、３８０〜４９０ｎｍの青色波長域Ｂに２つのピーク波長ｐ３，ｐ４とを有する。
【選択図】図１【図１】
0005735162.tif 000002
【図２】
0005735162.tif 000003
【図３】
0005735162.tif 000004
【図４】
0005735162.tif 000005
【図５】
0005735162.tif 000006
【図６】
0005735162.tif 000007
【図７】
0005735162.tif 000008
【図８】
0005735162.tif 000009
【図９】
0005735162.tif 000010
【図１０】
0005735162.tif 000011
【図１１】
0005735162.tif 000012
【図１２】
0005735162.tif 000013
【図１３】
0005735162.tif 000014
【図１４】
0005735162.tif 000015
【図１５】
0005735162.tif 000016
【図１６】
0005735162.tif 000017
【図１７】
0005735162.tif 000018
【図１８】
0005735162.tif 000019